(57)【特許請求の範囲】
【請求項１】
下記一般式（１）で表される化合物を半導体活性層に含むことを特徴とする有機薄膜トランジスタ。
一般式（１）
【化１】
0005972234.tif 000028
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化２】
0005972234.tif 000029
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
【請求項２】
前記一般式（１）で表される化合物が、下記一般式（２）で表される化合物であることを特徴とする請求項１に記載の有機薄膜トランジスタ。
一般式（２）
【化３】
0005972234.tif 000030
（一般式（２）において、Ｒ23およびＲ24はそれぞれ独立に水素原子または置換基を表し、Ｒ23およびＲ24のうち少なくとも１つは前記一般式（Ｗ）で表される基である。）
【請求項３】
前記一般式（１）において、Ｓ、ＬおよびＴに含まれる炭素数の合計が５〜１８であることを特徴とする請求項１または２に記載の有機薄膜トランジスタ。
【請求項４】
前記一般式（１）において、Ｌが前記一般式（Ｌ−１）〜（Ｌ−６）および（Ｌ−１０）〜（Ｌ−１５）のいずれかで表される２価の連結基、または前記一般式（Ｌ−１）〜（Ｌ−６）および（Ｌ−１０）〜（Ｌ−１５）のいずれかで表される２価の連結基が２つ以上結合した２価の連結基であることを特徴とする請求項１〜３のいずれか１項に記載の有機薄膜トランジスタ。
【請求項５】
前記一般式（１）において、Ｌが前記一般式（Ｌ−１）で表される２価の連結基を含む２価の連結基であることを特徴とする請求項１〜４のいずれか一項に記載の有機薄膜トランジスタ。
【請求項６】
前記一般式（１）において、Ｌが前記一般式（Ｌ−１）で表される２価の連結基であり、Ｔが置換または無置換のアルキル基であることを特徴とする請求項１〜５のいずれか一項に記載の有機薄膜トランジスタ。
【請求項７】
前記一般式（１）において、Ｌが前記一般式（Ｌ−６）で表される２価の連結基を含む２価の連結基であることを特徴とする請求項１〜５のいずれか一項に記載の有機薄膜トランジスタ。
【請求項８】
前記一般式（１）において、Ｔが直鎖アルキル基であることを特徴とする請求項１〜７のいずれか一項に記載の有機薄膜トランジスタ。
【請求項９】
前記一般式（１）において、Ｔが分枝アルキル基であることを特徴とする請求項１〜７のいずれか一項に記載の有機薄膜トランジスタ。
【請求項１０】
下記一般式（１）で表される化合物。
一般式（１）
【化４】
0005972234.tif 000031
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化５】
0005972234.tif 000032
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
【請求項１１】
前記一般式（１）で表される化合物が、下記一般式（２）で表される化合物であることを特徴とする請求項１０に記載の化合物。
一般式（２）
【化６】
0005972234.tif 000033
（一般式（２）において、Ｒ23およびＲ24はそれぞれ独立に水素原子または置換基を表し、Ｒ23およびＲ24のうち少なくとも１つは前記一般式（Ｗ）で表される基である。）
【請求項１２】
前記一般式（１）において、Ｓ、ＬおよびＴに含まれる炭素数の合計が５〜１８であることを特徴とする請求項１０または１１に記載の化合物。
【請求項１３】
前記一般式（１）において、Ｌが前記一般式（Ｌ−１）〜（Ｌ−６）および（Ｌ−１０）〜（Ｌ−１５）のいずれかで表される２価の連結基、または前記一般式（Ｌ−１）〜（Ｌ−６）および（Ｌ−１０）〜（Ｌ−１５）のいずれかで表される２価の連結基が２つ以上結合した２価の連結基であることを特徴とする請求項１０〜１２のいずれか１項に記載の化合物。
【請求項１４】
前記一般式（１）において、Ｌが前記一般式（Ｌ−１）で表される２価の連結基を含む２価の連結基であることを特徴とする請求項１０〜１３のいずれか一項に記載の化合物。
【請求項１５】
前記一般式（１）において、Ｌが前記一般式（Ｌ−１）で表される２価の連結基であり、Ｔが置換または無置換のアルキル基であることを特徴とする請求項１０〜１４のいずれか一項に記載の化合物。
【請求項１６】
前記一般式（１）において、Ｌが前記一般式（Ｌ−６）で表される２価の連結基を含む２価の連結基であることを特徴とする請求項１０〜１５のいずれか一項に記載の化合物。
【請求項１７】
前記一般式（１）において、Ｔが直鎖アルキル基であることを特徴とする請求項１０〜１６のいずれか一項に記載の化合物。
【請求項１８】
前記一般式（１）において、Ｔが分枝アルキル基であることを特徴とする請求項１０〜１６のいずれか一項に記載の化合物。
【請求項１９】
請求項１０〜１８のいずれか一項に記載の化合物を含有することを特徴とする非発光性有機半導体デバイス用有機半導体材料。
【請求項２０】
請求項１０〜１８のいずれか一項に記載の化合物を含有することを特徴とする有機薄膜トランジスタ用材料。
【請求項２１】
請求項１０〜１８のいずれか一項に記載の化合物を含有することを特徴とする非発光性有機半導体デバイス用塗布溶液。
【請求項２２】
請求項１０〜１８のいずれか一項に記載の化合物とポリマーバインダーを含有することを特徴とする非発光性有機半導体デバイス用塗布溶液。
【請求項２３】
請求項１０〜１８のいずれか一項に記載の化合物を含有することを特徴とする非発光性有機半導体デバイス用有機半導体薄膜。
【請求項２４】
請求項１０〜１８のいずれか一項に記載の化合物とポリマーバインダーを含有することを特徴とする非発光性有機半導体デバイス用有機半導体薄膜。
【請求項２５】
溶液塗布法により作製されたことを特徴とする請求項２３または２４に記載の非発光性有機半導体デバイス用有機半導体薄膜。
【発明の詳細な説明】
【技術分野】
【０００１】
本発明は、有機薄膜トランジスタ、有機半導体薄膜および有機半導体材料などに関する。詳しくは、本発明は、クリセノジピロール構造を有する化合物、該化合物を含有する有機薄膜トランジスタ、該化合物を含有する非発光性有機半導体デバイス用有機半導体材料、該化合物を含有する有機薄膜トランジスタ用材料、該化合物を含有することを特徴とする非発光性有機半導体デバイス用塗布溶液、該化合物を含有する非発光性有機半導体デバイス用有機半導体薄膜に関する。
【背景技術】
【０００２】
有機半導体材料を用いたデバイスは、従来のシリコンなどの無機半導体材料を用いたデバイスと比較して、様々な優位性が見込まれているため、高い関心を集めている。有機半導体材料を用いたデバイスの例としては、有機半導体材料を光電変換材料として用いた有機薄膜太陽電池や固体撮像素子などの光電変換素子や、非発光性の有機トランジスタが挙げられる。有機半導体材料を用いたデバイスは、無機半導体材料を用いたデバイスと比べて低温、低コストで大面積の素子を作製できる可能性がある。さらに分子構造を変化させることで容易に材料特性を変化させることが可能であるため材料のバリエーションが豊富であり、無機半導体材料ではなし得なかったような機能や素子を実現することができる。
【０００３】
例えば、特許文献１には、クリセンの両末端にベンゼン環またはヘテロ環（チオフェン環、フラン環、ピロール環）を縮合した化合物が記載されており、特にクリセンの両末端に、窒素原子上に炭素数１〜３０の置換基を有するピロール環を有する構造の一般式が記載されている。特許文献１には、この化合物を有機薄膜トランジスタに用いることで移動度が高く、駆動速度が高速で、オン／オフ比が大きい有機薄膜トランジスタが得られることが記載されている。ただし、特許文献１にはクリセンの両末端にピロール環を導入した化合物の具体例としてピロール環の窒素原子上にメチル基を有する化合物のみが列挙されており、特許文献１の実施例ではジベンゾクリセン、ジチエノクリセンについてのみ検討されており、溶解度はクロロホルムに対して０．５質量％程度であった。
一方、特許文献２には、３〜７個の芳香族環の縮合環の両末端または片末端環上にピロール環を有する化合物が記載されており、特にクリセンの両末端に、窒素原子上に炭素数１〜４０のアルキル基を有するピロール環を有する構造の一般式が記載されている。特許文献２には、この化合物を有機薄膜トランジスタに用いることで電荷輸送度が高く、閾値電圧が低く、オン／オフ比が大きい有機薄膜トランジスタが得られたと記載されている。ただし、特許文献２の実施例ではクリセンの片方のみの末端に、窒素原子上に炭素数５の分枝アルキル基を有するピロール環を有する化合物についてのみ有機薄膜トランジスタ特性が検討されており、電界効果移動度は０．００３ｃｍ2／Ｖｓ程度と低く、駆動電圧も金電極のボトムゲート・トップコンタクト素子で閾値電圧−４０Ｖ程度とまだ高い値であった。
【先行技術文献】
【特許文献】
【０００４】
【特許文献１】国際公開ＷＯ２０１０／０２４３８８号公報
【特許文献２】国際公開ＷＯ２０１３／０７８４０７号公報
【発明の概要】
【発明が解決しようとする課題】
【０００５】
このような状況のもと、本発明者らが特許文献１または２の実施例に記載の化合物を用いた有機薄膜トランジスタについて検討したところ、これらの文献の実施例に記載の化合物の多くは、キャリア移動度が低く、駆動電圧が高く、また、有機溶媒への溶解性も低いものであった。
【０００６】
そこで本発明者らは、このような従来技術の課題を解決するために検討を進めた。本発明が解決しようとする課題は、有機薄膜トランジスタの半導体活性層に用いたときにキャリア移動度が高く、かつ、駆動電圧が低くなり、有機溶媒への高い溶解性を有する化合物および該化合物を用いた有機薄膜トランジスタを提供することである。
【課題を解決するための手段】
【０００７】
上記の課題を解決するために鋭意検討を行った結果、本発明者らは、特許文献１または２の一般式で示された構造の中でも、これらの文献に開示されていなかったクリセノジピロール構造のピロール環の２−位に特定の置換基を導入し、かつ無置換のＮＨを有する構造とすることで、有機薄膜トランジスタの半導体活性層に用いたときにキャリア移動度が高く、かつ、駆動電圧が低くなり、有機溶媒への高い溶解性を有する化合物が得られることを見出し、本発明に至った。
上記課題を解決するための具体的な手段である本発明は、以下の構成を有する。
【０００８】
［１］  下記一般式（１）で表される化合物を半導体活性層に含むことを特徴とする有機薄膜トランジスタ。
一般式（１）
【化１】
0005972234.tif 000002
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化２】
0005972234.tif 000003
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
［２］  ［１］に記載の有機薄膜トランジスタは、前記一般式（１）で表される化合物が、下記一般式（２）で表される化合物であることが好ましい。
一般式（２）
【化３】
0005972234.tif 000004
（一般式（２）において、Ｒ23およびＲ24はそれぞれ独立に水素原子または置換基を表し、Ｒ23およびＲ24のうち少なくとも１つは前記一般式（Ｗ）で表される基である。）
［３］  ［１］または［２］に記載の有機薄膜トランジスタは、前記一般式（１）において、Ｓ、ＬおよびＴに含まれる炭素数の合計が５〜１８であることが好ましい。
［４］  ［１］〜［３］のいずれか１項に記載の有機薄膜トランジスタは、前記一般式（１）において、Ｌが前記一般式（Ｌ−１）〜（Ｌ−６）および（Ｌ−１０）〜（Ｌ−１５）のいずれかで表される２価の連結基、または前記一般式（Ｌ−１）〜（Ｌ−６）および（Ｌ−１０）〜（Ｌ−１５）のいずれかで表される２価の連結基が２つ以上結合した２価の連結基であることが好ましい。
［５］  ［１］〜［４］のいずれか一項に記載の有機薄膜トランジスタは、前記一般式（１）において、Ｌが前記一般式（Ｌ−１）で表される２価の連結基を含む２価の連結基であることが好ましい。
［６］  ［１］〜［５］のいずれか一項に記載の有機薄膜トランジスタは、前記一般式（１）において、Ｌが前記一般式（Ｌ−１）で表される２価の連結基であり、Ｔが置換または無置換のアルキル基であることが好ましい。
［７］  ［１］〜［５］のいずれか一項に記載の有機薄膜トランジスタは、前記一般式（１）において、Ｌが前記一般式（Ｌ−６）で表される２価の連結基を含む２価の連結基であることが好ましい。
［８］  ［１］〜［７］のいずれか一項に記載の有機薄膜トランジスタは、前記一般式（１）において、Ｔが直鎖アルキル基であることが好ましい。
［９］  ［１］〜［７］のいずれか一項に記載の有機薄膜トランジスタは、前記一般式（１）において、Ｔが分枝アルキル基であることが好ましい。
［１０］  下記一般式（１）で表される化合物。
一般式（１）
【化４】
0005972234.tif 000005
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化５】
0005972234.tif 000006
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
［１１］  ［１０］に記載の化合物は、前記一般式（１）で表される化合物が、下記一般式（２）で表される化合物であることが好ましい。
一般式（２）
【化６】
0005972234.tif 000007
（一般式（２）において、Ｒ23およびＲ24はそれぞれ独立に水素原子または置換基を表し、Ｒ23およびＲ24のうち少なくとも１つは前記一般式（Ｗ）で表される基である。）
［１２］  ［１０］または［１１］に記載の化合物は、前記一般式（１）において、Ｓ、ＬおよびＴに含まれる炭素数の合計が５〜１８であることが好ましい。
［１３］  ［１０］〜［１２］のいずれか１項に記載の化合物は、前記一般式（１）において、Ｌが前記一般式（Ｌ−１）〜（Ｌ−６）および（Ｌ−１０）〜（Ｌ−１５）のいずれかで表される２価の連結基、または前記一般式（Ｌ−１）〜（Ｌ−６）および（Ｌ−１０）〜（Ｌ−１５）のいずれかで表される２価の連結基が２つ以上結合した２価の連結基であることが好ましい。
［１４］  ［１０］〜［１３］のいずれか一項に記載の化合物は、前記一般式（１）において、Ｌが前記一般式（Ｌ−１）で表される２価の連結基を含む２価の連結基であることが好ましい。
［１５］  ［１０］〜［１４］のいずれか一項に記載の化合物は、前記一般式（１）において、Ｌが前記一般式（Ｌ−１）で表される２価の連結基であり、Ｔが置換または無置換のアルキル基であることが好ましい。
［１６］  ［１０］〜［１４］のいずれか一項に記載の化合物は、前記一般式（１）において、Ｌが前記一般式（Ｌ−６）で表される２価の連結基を含む２価の連結基であることが好ましい。
［１７］  ［１０］〜［１６］のいずれか一項に記載の化合物は、前記一般式（１）において、Ｔが直鎖アルキル基であることが好ましい。
［１８］  ［１０］〜［１６］のいずれか一項に記載の化合物は、前記一般式（１）において、Ｔが分枝アルキル基であることが好ましい。
［１９］  ［１０］〜［１８］のいずれか一項に記載の化合物を含有することを特徴とする非発光性有機半導体デバイス用有機半導体材料。
［２０］  ［１０］〜［１８］のいずれか一項に記載の化合物を含有することを特徴とする有機薄膜トランジスタ用材料。
［２１］  ［１０］〜［１８］のいずれか一項に記載の化合物を含有することを特徴とする非発光性有機半導体デバイス用塗布溶液。
［２２］  ［１０］〜［１８］のいずれか一項に記載の化合物とポリマーバインダーを含有することを特徴とする非発光性有機半導体デバイス用塗布溶液。
［２３］  ［１０］〜［１８］のいずれか一項に記載の化合物を含有することを特徴とする非発光性有機半導体デバイス用有機半導体薄膜。
［２４］  ［１０］〜［１８］のいずれか一項に記載の化合物とポリマーバインダーを含有することを特徴とする非発光性有機半導体デバイス用有機半導体薄膜。
［２５］  溶液塗布法により作製されたことを特徴とする［２３］または［２４］に記載の非発光性有機半導体デバイス用有機半導体薄膜。
【発明の効果】
【０００９】
本発明によれば、有機薄膜トランジスタの半導体活性層に用いたときにキャリア移動度が高く、かつ、駆動電圧が低くなり、有機溶媒への高い溶解性を有する化合物および該化合物を用いた有機薄膜トランジスタを提供することができる。
【図面の簡単な説明】
【００１０】
【図１】図１は、本発明の有機薄膜トランジスタの一例の構造の断面を示す概略図である。
【図２】図２は、本発明の実施例でＦＥＴ特性測定用基板として製造した有機薄膜トランジスタの構造の断面を示す概略図である。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
本発明において、各一般式の説明において特に区別されずに用いられている場合における水素原子は同位体（重水素原子等）も含んでいることを表す。さらに、置換基を構成する原子は、その同位体も含んでいることを表す。
【００１２】
［有機薄膜トランジスタ］
本発明の有機薄膜トランジスタは、下記一般式（１）で表される化合物を半導体活性層に含むことを特徴とする。
一般式（１）
【化７】
0005972234.tif 000008
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化８】
0005972234.tif 000009
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
【００１３】
このような構造の一般式（１）で表される化合物は有機溶媒への高い溶解性を有し、一般式（１）で表される化合物を半導体活性層に含むことにより、本発明の有機薄膜トランジスタは、キャリア移動度が高く、駆動電圧が低い。
ここで、特許文献１では、ジベンゾクリセンおよびクリセノジチオフェンに主眼を置いており、本発明と同骨格のクリセノジピロール化合物は例示化合物中に記載されているのみで、実施例には記載がない。また、記載のある例示化合物はピロール環の窒素原子上にメチル基を有し、かつ、ピロール環の２−位にアルキル基を導入した化合物のみであり、これら一連の化合物においては置換基の立体障害が大きいために分子間距離が広がり、十分なＨＯＭＯ軌道の重なりが得られない。特許文献１にはこれらを有機トランジスタに使用した実施例はなく、もし使用したとしてもキャリア移動度と溶解性の両立は困難である。さらに、実施例に記載のあるジベンゾクリセン、クリセノジチオフェンは電極の仕事関数に比べてＨＯＭＯが深く、Ａｕ電極を用いたトップコンタクト素子であるにもかかわらす駆動電圧が５０Ｖ以上と高い。
特許文献２の実施例記載の化合物は前記一般式（１）に含まれない非対称体の骨格であり、電界効果移動度も低い。
これに対し、前記一般式（１）で表される化合物は、無置換のＮＨ構造を有し、かつ２−位に所定の基が導入されていることにより、高いキャリア移動度、低駆動電圧および一般的な有機溶剤に対する溶解性を鼎立するものである。そして、この化合物では、特に、従来の活性水素を有する有機半導体材料と異なり、無置換のＮＨ構造を有することがキャリア移動度を高める上で有利に働く。ここで、無置換のＮＨ構造などの活性水素を有する有機半導体材料は、一般に化学的に弱く、酸化されて導体になりやすい等の理由から、トランジスタへの使用は難しいとされている。例えば、Ｓｙｎｔｈｅｔｉｃ  Ｍｅｔａｌｓ  ８２，  １６７−１７３（１９９６）では、ｐ−トルエンスルホン酸をポリピロールにドープしたフィルムよりも、ｐ−トルエンスルホン酸をポリ（Ｎ−メチルピロール）やポリ（Ｎ−エチルピロール）にドープしたフィルムの方が、移動度が高くなり、閾値電圧が低くなることが示されている。一方、一般式（１）で表される化合物は、ピロール環の無置換のＮＨ構造が結晶構造を安定化するように作用し、この従来知られていなかったメカニズムによって高いキャリア移動度を得ることができる。
【００１４】
なお、有機ＥＬ素子材料として有用なものが、ただちに有機薄膜トランジスタ用半導体材料として有用であると言うことはできない。これは、有機ＥＬ素子と有機薄膜トランジスタでは、有機化合物に求められる特性が異なるためである。有機ＥＬ素子では通常薄膜の膜厚方向（通常数ｎｍ〜数１００ｎｍ）に電荷を輸送する必要があるのに対し、有機薄膜トランジスタでは薄膜面方向の電極間（通常数μｍ〜数１００μｍ）の長距離を電荷（キャリア）輸送する必要がある。このため、求められるキャリア移動度が格段に高い。そのため、有機薄膜トランジスタ用半導体材料としては、分子の配列秩序が高い、結晶性が高い有機化合物が求められている。また、高いキャリア移動度発現のため、π共役平面は基板に対して直立していることが好ましい。一方、有機ＥＬ素子では、発光効率を高めるため、発光効率が高く、面内での発光が均一な素子が求められている。通常、結晶性の高い有機化合物は、面内の電界強度不均一、発光不均一、発光クエンチ等、発光欠陥を生じさせる原因となるため、有機ＥＬ素子用材料は結晶性を低くし、アモルファス性の高い材料が望まれる。このため、有機ＥＬ素子材料を構成する有機化合物を有機半導体材料にそのまま転用しても、ただちに良好なトランジスタ特性を得ることができる訳ではない。
以下、本発明の化合物や本発明の有機薄膜トランジスタなどの好ましい態様を説明する。
【００１５】
＜一般式（１）で表される化合物＞
本発明の化合物は、下記一般式（１）で表されることを特徴とする。本発明の化合物は、本発明の有機薄膜トランジスタにおいて、後述の半導体活性層に含まれる。すなわち、本発明の化合物は、有機薄膜トランジスタ用材料として用いることができる。
一般式（１）
【化９】
0005972234.tif 000010
（一般式（１）において、Ｒ1〜Ｒ10はそれぞれ独立に水素原子またはハロゲン原子を表す。
Ｒ23およびＲ24はそれぞれ独立に水素原子または置換基を表し、Ｒ23およびＲ24のうち少なくとも１つは下記一般式（Ｗ）で表される置換基である。）
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化１０】
0005972234.tif 000011
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
【００１６】
一般式（１）において、Ｒ1〜Ｒ10はそれぞれ独立に水素原子またはハロゲン原子を表す。
Ｒ1〜Ｒ10がとり得るハロゲン原子としては、フッ素原子、塩素原子、臭素原子を挙げることができ、フッ素原子が好ましい。
Ｒ1〜Ｒ10はそれぞれ独立に水素原子を表すことがキャリア移動度を高め、かつ、駆動電圧を低下させる観点から好ましい。
【００１７】
一般式（１）において、Ｒ23およびＲ24はそれぞれ独立に水素原子または置換基を表し、少なくとも１つは前記一般式（Ｗ）で表される基を表す。
一般式（１）のＲ23およびＲ24がそれぞれ独立にとりうる置換基として、ハロゲン原子、アルキル基（メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基等の炭素数１〜４０のアルキル基、ただし、２，６−ジメチルオクチル基、２−デシルテトラデシル基、２−ヘキシルドデシル基、２−エチルオクチル基、２−デシルテトラデシル基、２−ブチルデシル基、１−オクチルノニル基、２−エチルオクチル基、２−オクチルテトラデシル基、２−エチルヘキシル基、シクロアルキル基、ビシクロアルキル基、トリシクロアルキル基等を含む）、アルケニル基（１−ペンテニル基、シクロアルケニル基、ビシクロアルケニル基等を含む）、アルキニル基（１−ペンチニル基、トリメチルシリルエチニル基、トリエチルシリルエチニル基、トリ−ｉ−プロピルシリルエチニル基、２−ｐ−プロピルフェニルエチニル基等を含む）、アリール基（フェニル基、ナフチル基、ｐ−ペンチルフェニル基、３，４−ジペンチルフェニル基、ｐ−ヘプトキシフェニル基、３，４−ジヘプトキシフェニル基の炭素数６〜２０のアリール基等を含む）、複素環基（ヘテロ環基といってもよい。２−ヘキシルフラニル基等を含む）、シアノ基、ヒドロキシル基、ニトロ基、アシル基（ヘキサノイル基、ベンゾイル基等を含む）、アルコキシ基（ブトキシ基等を含む）、アリールオキシ基、シリルオキシ基、ヘテロ環オキシ基、アシルオキシ基、カルバモイルオキシ基、アミノ基（アニリノ基を含む）、アシルアミノ基、アミノカルボニルアミノ基（ウレイド基含む）、アルコキシおよびアリールオキシカルボニルアミノ基、アルキルおよびアリールスルホニルアミノ基、メルカプト基、アルキルおよびアリールチオ基（メチルチオ基、オクチルチオ基等を含む）、ヘテロ環チオ基、スルファモイル基、スルホ基、アルキルおよびアリールスルフィニル基、アルキルおよびアリールスルホニル基、アルキルおよびアリールオキシカルボニル基、カルバモイル基、アリールおよびヘテロ環アゾ基、イミド基、ホスフィノ基、ホスフィニル基、ホスフィニルオキシ基、ホスフィニルアミノ基、ホスホノ基、シリル基（ジトリメチルシロキシメチルブトキシ基等）、ヒドラジノ基、ウレイド基、ボロン酸基（−Ｂ（ＯＨ）2）、ホスファト基（−ＯＰＯ（ＯＨ）2）、スルファト基(−ＯＳＯ3Ｈ)、その他の公知の置換基が挙げられる。
また、これら置換基は、さらに上記置換基を有していてもよい。また、前記一般式（１）で表される化合物が繰り返し構造を有する高分子化合物である場合は、Ｒ23およびＲ24が重合性基由来の基を有していてもよい。
【００１８】
前記一般式（１）で表される化合物中において、Ｒ23およびＲ24の両方が前記一般式（Ｗ）で表される基であることが、キャリア移動度を高め、駆動電圧を低下させ、有機溶媒への溶解性を高める観点から好ましい。
【００１９】
一般式（１）において、Ｒ23およびＲ24が少なくとも１つ有する前記一般式（Ｗ）で表される基について説明する。
−Ｓ−Ｌ−Ｔ      一般式（Ｗ）
（一般式（Ｗ）においてＳは−(ＣＲS2)n−を表す（ＲSはそれぞれ独立に水素原子またはハロゲン原子を表し、ｎは０〜１７の整数を表す）。Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。Ｔは置換または無置換のアルキル基、オキシエチレン単位の繰り返し数ｖが１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。）
【化１１】
0005972234.tif 000012
（一般式（Ｌ−１）〜（Ｌ−１５）において、波線部分はＳとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。）
【００２０】
一般式（Ｗ）においてＳは−（ＣＲS2）n−を表す。
ＲSはそれぞれ独立に水素原子またはハロゲン原子を表し、ＲSがとり得るハロゲン原子の範囲および好ましい範囲は、Ｒ1〜Ｒ10がとり得るハロゲン原子の範囲および好ましい範囲と同様である。ＲSは水素原子であることが好ましい。
一般式（Ｗ）においてｎは０〜１７の整数を表し、０〜３であることが好ましく、０または１であることがより好ましく、０であることが特に好ましい。なお、ｎが０の場合はＳは単結合を表す。
【００２１】
一般式（Ｗ）において、Ｌは下記一般式（Ｌ−１）〜（Ｌ−１５）のいずれかで表される２価の連結基または下記一般式（Ｌ−１）〜（Ｌ−１５）のいずれかで表される２価の連結基が２つ以上結合した２価の連結基を表す。ただし、Ｔが置換または無置換のシリル基を表すのは、Ｔに隣接するＬが下記一般式（Ｌ−３）で表される２価の連結基である場合に限る。）
【化１２】
0005972234.tif 000013
【００２２】
一般式（Ｌ−１）〜（Ｌ−１５）において、波線部分はＳとの結合位置を示し、＊は一般式（Ｌ−１）〜（Ｌ−１５）で表される２価の連結基およびＴのいずれかとの結合位置を示す。一般式（Ｌ−１０）におけるｍは４を表し、一般式（Ｌ−１１）〜（Ｌ−１３）におけるｍは２を表す。一般式（Ｌ−１）、（Ｌ−２）および（Ｌ−１０）〜（Ｌ−１４）におけるＲ’はそれぞれ独立に水素原子または置換基を表す。Ｒnは水素原子またはメチル基を表す。Ｒsiはそれぞれ独立に水素原子、アルキル基、アルケニル基またはアルキニル基を表す。一般式（Ｌ−１）および（Ｌ−２）中のＲ’はそれぞれＬに隣接するＴと結合して縮合環を形成してもよい。
【００２３】
前記Ｌが一般式（Ｌ−１）〜（Ｌ−１５）のいずれかで表される２価の連結基が結合した連結基を形成する場合、一般式（Ｌ−１）〜（Ｌ−１５）のいずれかで表される２価の連結基の結合数は２〜４であることが好ましく、２または３であることがより好ましい。
【００２４】
一般式（Ｌ−１）、（Ｌ−２）および（Ｌ−１０）〜（Ｌ−１４）中の置換基Ｒ’としては、上記の一般式（１）のＲ23およびＲ24が採りうる置換基として例示したものを挙げることができる。その中でも一般式（Ｌ−１４）中の置換基Ｒ’はアルキル基であることが好ましく、（Ｌ−１４）中のＲ’がアルキル基である場合は、該アルキル基の炭素数は１〜９であることが好ましく、４〜９であることが化学的安定性、キャリア輸送性の観点からより好ましく、５〜９であることがさらに好ましい。（Ｌ−１４）中のＲ’がアルキル基である場合は、該アルキル基は直鎖アルキル基であることが、キャリア移動度を高めることができる観点から好ましい。
Ｒnは水素原子またはメチル基を表し、メチル基であることが好ましい。
Ｒsiはそれぞれ独立に水素原子、アルキル基、アルケニル基アルキニル基を表し、アルキル基であることが好ましい。Ｒsiがとり得るアルキル基としては特に制限はないが、Ｒsiがとり得るアルキル基の好ましい範囲はＴがシリル基である場合に該シリル基がとり得るアルキル基の好ましい範囲と同様である。Ｒsiがとり得るアルケニル基としては特に制限はないが、置換または無置換のアルケニル基が好ましく、分枝アルケニル基であることがより好ましく、該アルケニル基の炭素数は２〜３であることが好ましい。Ｒsiがとり得るアルキニル基としては特に制限はないが、置換または無置換のアルキニル基が好ましく、分枝アルキニル基であることがより好ましく、該アルキニル基の炭素数は２〜３であることが好ましい。
一般式（Ｌ−１０）におけるｍは４を表し、一般式（Ｌ−１１）〜（Ｌ−１３）におけるｍは２を表す。
【００２５】
Ｌは前記一般式（Ｌ−１）〜（Ｌ−６）および（Ｌ−１０）〜（Ｌ−１５）のいずれかで表される２価の連結基、または前記一般式（Ｌ−１）〜（Ｌ−６）および（Ｌ−１０）〜（Ｌ−１５）のいずれかで表される２価の連結基が２以上結合した２価の連結基であることが好ましく、一般式（Ｌ−１）および（Ｌ−６）のいずれかで表される２価の連結基またはこれらの２価の連結基が２以上結合した２価の連結基であることがより好ましい。
化学的安定性、キャリア輸送性の観点から一般式（Ｌ−１）で表される２価の連結基を含む２価の連結基であることが特に好ましく、一般式（Ｌ−１）で表される２価の連結基であることがより特に好ましく、Ｌが前記一般式（Ｌ−１）で表される２価の連結基であり、Ｔが置換または無置換のアルキル基であることがさらにより特に好ましい。
一方、局所ダイポールを緩和し、分子内水素結合により構造を安定化させ、キャリア移動度を高める観点からは、Ｌが一般式（Ｌ−６）で表される２価の連結基を含む２価の連結基であることが特に好ましく、一般式（Ｌ−６）で表される２価の連結基であることがより特に好ましい。なお、Ｌが一般式（Ｌ−６）で表される２価の連結基を含む２価の連結基である場合、Ｌ中に一般式（Ｌ−１）で表される２価の連結基をさらに含まない場合は、Ｓ中のｎが１以上であることが好ましく、１〜３であることが好ましく、１であることがより好ましい。
【００２６】
前記一般式（Ｗ）において、Ｔは置換または無置換のアルキル基、オキシエチレン単位の繰り返し数が１以上のオリゴオキシエチレン基、ケイ素原子数が１以上のオリゴシロキサン基、あるいは、置換または無置換のシリル基を表す。ただし、Ｔが置換または無置換のシリル基を表すのは、Ｔに隣接するＬが下記一般式（Ｌ−３）で表される２価の連結基である場合に限る。
前記一般式（Ｗ）において、Ｔに隣接するＬが前記一般式（Ｌ−１）で表される２価の連結基である場合は、Ｔは置換または無置換のアルキル基、オキシエチレン単位の繰り返し数が１以上のオリゴオキシエチレン基、ケイ素原子数が１以上のオリゴシロキサン基であることが好ましく、置換または無置換のアルキル基であることがより好ましい。
前記一般式（Ｗ）において、Ｔに隣接するＬが前記一般式（Ｌ−２）および（Ｌ−４）〜（Ｌ−１５）で表される２価の連結基である場合は、Ｔは置換または無置換のアルキル基であることがより好ましい。
前記一般式（Ｗ）において、Ｔに隣接するＬが前記一般式（Ｌ−３）で表される２価の連結基である場合は、Ｔは置換または無置換のアルキル基、置換または無置換のシリル基であることが好ましい。
【００２７】
Ｔが置換または無置換のアルキル基の場合、炭素数は４〜１８であることが好ましく、４〜１５であることが化学的安定性、キャリア輸送性の観点からより好ましく、７〜１５であることが特に好ましく、７〜１３であることがより特に好ましい。Ｔが上記の範囲の長鎖アルキル基であること、特に長鎖の直鎖アルキル基であることが、分子の直線性が高まり、キャリア移動度を高めることができる観点から好ましい。
Ｔがアルキル基を表す場合、直鎖アルキル基でも、分枝アルキル基でも、環状アルキル基でもよいが、直鎖アルキル基であることが、分子の直線性が高まり、キャリア移動度を高めることができる観点から好ましい。
一方、有機溶媒への溶解度を高める観点からは、Ｔが分枝アルキル基であることが好ましい。
前記一般式（１）で表される化合物は、前記−Ｓ−Ｌ−Ｔにアルキル基が含まれる場合、Ｔが表すアルキル基が上記範囲の下限値以上であるとキャリア移動度が高くなる。また、ＬがＴに隣接する一般式（Ｌ−１）を含む場合や−Ｓ−中のｎが１以上である場合は、一般式（Ｌ−１）で表されるアルキレン基、−Ｓ−中に含まれるアルキレン基およびＴで表されるアルキル基が結合して形成されるアルキル基の炭素数が上記範囲の下限値以上であるとキャリア移動度が高くなる。
Ｔが置換基を有するアルキル基である場合の該置換基としては、ハロゲン原子などを挙げることができ、フッ素原子が好ましい。なお、Ｔがフッ素原子を有するアルキル基である場合は該アルキル基の水素原子が全てフッ素原子で置換されてパーフルオロアルキル基を形成してもよい。ただし、Ｔは無置換のアルキル基であることが好ましい。
【００２８】
前記Ｔがオキシエチレン基の繰り返し数が１以上のオリゴエチレンオキシ基の場合、Ｔが表す「オキシエチレン基」とは本明細書中、−（ＯＣＨ2ＣＨ2）vＯＹで表される基のことを言う（オキシエチレン単位の繰り返し数ｖは１以上の整数を表し、末端のＹは水素原子または置換基を表す）。なお、オリゴオキシエチレン基の末端のＹが水素原子である場合はヒドロキシ基となる。オキシエチレン単位の繰り返し数ｖは２〜４であることが好ましく、２〜３であることがさらに好ましい。オリゴオキシエチレン基の末端のヒドロキシ基は封止されていること、すなわちＹが置換基を表すことが好ましい。この場合、ヒドロキシ基は、炭素数が１〜３のアルキル基で封止されること、すなわちＹが炭素数１〜３のアルキル基であることが好ましく、Ｙがメチル基やエチル基であることがより好ましく、メチル基であることが特に好ましい。
【００２９】
前記Ｔが、ケイ素原子数が１以上のオリゴシロキサン基の場合、シロキサン単位の繰り返し数は２〜４であることが好ましく、２〜３であることがさらに好ましい。また、Ｓｉ原子には、水素原子やアルキル基が結合することが好ましい。Ｓｉ原子にアルキル基が結合する場合、アルキル基の炭素数は１〜３であることが好ましく、例えば、メチル基やエチル基が結合することが好ましい。Ｓｉ原子には、同一のアルキル基が結合してもよく、異なるアルキル基または水素原子が結合してもよい。また、オリゴシロキサン基を構成するシロキサン単位はすべて同一であっても異なっていてもよいが、すべて同一であることが好ましい。
【００３０】
Ｔに隣接するＬが前記一般式（Ｌ−３）で表される２価の連結基である場合に限り、Ｔが置換または無置換のシリル基をとり得る。Ｔが置換または無置換のシリル基である場合はその中でも、Ｔが置換シリル基であることが好ましい。シリル基の置換基としては特に制限はないが、置換または無置換のアルキル基が好ましく、分枝アルキル基であることがより好ましい。Ｔがトリアルキルシリル基の場合、Ｓｉ原子に結合するアルキル基の炭素数は１〜３であることが好ましく、例えば、メチル基やエチル基やイソプロピル基が結合することが好ましい。Ｓｉ原子には、同一のアルキル基が結合してもよく、異なるアルキル基が結合してもよい。Ｔがアルキル基上にさらに置換基を有するトリアルキルシリル基である場合の該置換基としては、特に制限はない。
【００３１】
一般式（Ｗ）において、Ｓ、ＬおよびＴに含まれる炭素数の合計は５以上であることが有機薄膜トランジスタの半導体活性層に用いたときにキャリア移動度が高くなり、駆動電圧が低くなり、膜質が良好となり、有機溶媒に対する溶解性が高くなるために好ましい。
一方、一般式（Ｗ）において、Ｓ、ＬおよびＴに含まれる炭素数の合計は３０以下であることが有機溶媒に対する溶解性が高くなる観点から好ましく、１８以下であることが有機薄膜トランジスタの半導体活性層に用いたときにキャリア移動度が高くなり、駆動電圧が低くなり、有機溶媒に対する溶解性が高くなる観点からより好ましい。
Ｓ、ＬおよびＴに含まれる炭素数の合計は５〜１４であることがより好ましく、６〜１４であることがさらに好ましく、８〜１４であることが特に好ましく、８〜１２であることがより特に好ましい。
【００３２】
前記一般式（１）で表される化合物は、下記一般式（２）で表される化合物であることが好ましい。
一般式（２）
【化１３】
0005972234.tif 000014
【００３３】
一般式（２）において、Ｒ23およびＲ24はそれぞれ独立に水素原子または置換基を表し、Ｒ23およびＲ24のうち少なくとも１つは前記一般式（Ｗ）で表される基である。
一般式（２）におけるＲ23およびＲ24の好ましい範囲は、一般式（１）におけるＲ23およびＲ24の好ましい範囲と同様である。
【００３４】
以下に上記一般式（１）で表される化合物の具体例を以下に示すが、本発明で用いることができる一般式（１）で表される化合物は、これらの具体例により限定的に解釈されるべきものではない。
【００３５】
【化１４】
0005972234.tif 000015
【００３６】
【化１５】
0005972234.tif 000016
【００３７】
【化１６】
0005972234.tif 000017
【００３８】
【化１７】
0005972234.tif 000018
【００３９】
【化１８】
0005972234.tif 000019
【００４０】
【化１９】
0005972234.tif 000020
【００４１】
【化２０】
0005972234.tif 000021
【００４２】
【化２１】
0005972234.tif 000022
【００４３】
【化２２】
0005972234.tif 000023
【００４４】
【化２３】
0005972234.tif 000024
【００４５】
上記一般式（１）で表される化合物は、繰り返し構造をとっても良く、低分子でも高分子でも良い。前記一般式（１）で表される化合物が低分子化合物の場合は、分子量が３０００以下であることが好ましく、２０００以下であることがより好ましく、１０００以下であることがさらに好ましく、８５０以下であることが特に好ましい。分子量を上記上限値以下とすることにより、溶媒への溶解性を高めることができるため好ましい。
一方で、薄膜の膜質安定性の観点からは、分子量は４００以上であることが好ましく、４５０以上であることがより好ましく、５００以上であることがさらに好ましい。
また、前記一般式（１）で表される化合物が繰り返し構造を有する高分子化合物の場合は、重量平均分子量が３万以上であることが好ましく、５万以上であることがより好ましく、１０万以上であることがさらに好ましい。前記一般式（１）で表される化合物が繰り返し構造を有する高分子化合物である場合に、重量平均分子量を上記下限値以上とすることにより、分子間相互作用を高めることができ、高い移動度が得られるため好ましい。
繰り返し構造を有する高分子化合物としては、一般式（１）で表される化合物が少なくとも1つ以上のアリーレン基、ヘテロアリーレン基（チオフェン、ビチオフェン）を表して繰り返し構造を示すπ共役ポリマーや、一般式（１）で表される化合物が高分子主鎖に側鎖を介して結合したペンダント型ポリマーがあげられ、高分子主鎖としては、ポリアクリレート、ポリビニル、ポリシロキサンなどが好ましく、側鎖としては、アルキレン基、ポリエチレンオキシド基などが好ましい。
【００４６】
前記一般式（１）で表される化合物は、ＷＯ２０１０／０２４３８８号公報、ＷＯ２０１３／０７８４０７号公報、Ａｎｇｅｗ．  Ｃｈｅｍ．  Ｉｎｔ．  Ｅｄ．  ２０００，  ３９，  ２４８８などを参考にして合成することができる。
本発明の化合物の合成において、いかなる反応条件を用いてもよい。反応溶媒としては、いかなる溶媒を用いてもよい。また、環形成反応促進のために、酸または塩基を用いることが好ましく、特に塩基を用いることが好ましい。最適な反応条件は、目的とするクリセノジピロール誘導体の構造により異なるが、上記の文献に記載された具体的な反応条件を参考に設定することができる。
【００４７】
各種置換基を有する合成中間体は公知の反応を組み合わせて合成することができる。また、各置換基はいずれの中間体の段階で導入してもよい。中間体の合成後は、カラムクロマトグラフィー、再結晶等による精製を行った後、昇華精製により精製する事が好ましい。昇華精製により、有機不純物を分離できるだけでなく、無機塩や残留溶媒等を効果的に取り除くことができる。
【００４８】
＜有機薄膜トランジスタの構造＞
本発明の有機薄膜トランジスタは、前記一般式（１）で表される化合物を含む半導体活性層を有する。
本発明の有機薄膜トランジスタは、さらに前記半導体活性層以外にその他の層を含んでいてもよい。
本発明の有機薄膜トランジスタは、有機電界効果トランジスタ（Ｆｉｅｌｄ  Ｅｆｆｅｃｔ  Ｔｒａｎｓｉｓｔｏｒ、ＦＥＴ）として用いられることが好ましく、ゲート−チャンネル間が絶縁されている絶縁ゲート型ＦＥＴとして用いられることがより好ましい。
以下、本発明の有機薄膜トランジスタの好ましい構造の態様について、図面を用いて詳しく説明するが、本発明はこれらの態様に限定されるものではない。
【００４９】
（積層構造）
有機電界効果トランジスタの積層構造としては特に制限はなく、公知の様々な構造のものとすることができる。
本発明の有機薄膜トランジスタの構造の一例としては、最下層の基板の上面に、電極、絶縁体層、半導体活性層（有機半導体層）、２つの電極を順に配置した構造（ボトムゲート・トップコンタクト型）を挙げることができる。この構造では、最下層の基板の上面の電極は基板の一部に設けられ、絶縁体層は、電極以外の部分で基板と接するように配置される。また、半導体活性層の上面に設けられる２つの電極は、互いに隔離して配置される。
ボトムゲート・トップコンタクト型素子の構成を図１に示す。図１は、本発明の有機薄膜トランジスタの一例の構造の断面を示す概略図である。図１の有機薄膜トランジスタは、最下層に基板１１を配置し、その上面の一部に電極１２を設け、さらに該電極１２を覆い、かつ電極１２以外の部分で基板１１と接するように絶縁体層１３を設けている。さらに絶縁体層１３の上面に半導体活性層１４を設け、その上面の一部に２つの電極１５ａと１５ｂとを隔離して配置している。
図１に示した有機薄膜トランジスタは、電極１２がゲートであり、電極１５ａと電極１５ｂはそれぞれドレインまたはソースである。また、図１に示した有機薄膜トランジスタは、ドレイン−ソース間の電流通路であるチャンネルと、ゲートとの間が絶縁されている絶縁ゲート型ＦＥＴである。
【００５０】
本発明の有機薄膜トランジスタの構造の一例としては、ボトムゲート・ボトムコンタクト型素子を挙げることができる。
ボトムゲート・ボトムコンタクト型素子の構成を図２に示す。図２は本発明の実施例でＦＥＴ特性測定用基板として製造した有機薄膜トランジスタの構造の断面を示す概略図である。図２の有機薄膜トランジスタは、最下層に基板３１を配置し、その上面の一部に電極３２を設け、さらに該電極３２を覆い、かつ電極３２以外の部分で基板３１と接するように絶縁体層３３を設けている。さらに絶縁体層３３の上面に半導体活性層３５を設け、電極３４ａと３４ｂが半導体活性層３５の下部にある。
図２に示した有機薄膜トランジスタは、電極３２がゲートであり、電極３４ａと電極３４ｂはそれぞれドレインまたはソースである。また、図２に示した有機薄膜トランジスタは、ドレイン−ソース間の電流通路であるチャンネルと、ゲートとの間が絶縁されている絶縁ゲート型ＦＥＴである。
【００５１】
本発明の有機薄膜トランジスタの構造としては、その他、絶縁体、ゲート電極が半導体活性層の上部にあるトップゲート・トップコンタクト型素子や、トップゲート・ボトムコンタクト型素子も好ましく用いることができる。
【００５２】
（厚さ）
本発明の有機薄膜トランジスタは、より薄いトランジスタとする必要がある場合には、例えばトランジスタ全体の厚さを０．１〜０．５μｍとすることが好ましい。
【００５３】
（封止）
有機薄膜トランジスタ素子を大気や水分から遮断し、有機薄膜トランジスタ素子の保存性を高めるために、有機薄膜トランジスタ素子全体を金属の封止缶やガラス、窒化ケイ素などの無機材料、パリレンなどの高分子材料や、低分子材料などで封止してもよい。
以下、本発明の有機薄膜トランジスタの各層の好ましい態様について説明するが、本発明はこれらの態様に限定されるものではない。
【００５４】
＜基板＞
（材料）
本発明の有機薄膜トランジスタは、基板を含むことが好ましい。
前記基板の材料としては特に制限はなく、公知の材料を用いることができ、例えば、ポリエチレンナフトエート（ＰＥＮ）、ポリエチレンテレフタレート（ＰＥＴ）などのポリエステルフィルム、シクロオレフィンポリマーフィルム、ポリカーボネートフィルム、トリアセチルセルロース（ＴＡＣ）フィルム、ポリイミドフィルム、およびこれらポリマーフィルムを極薄ガラスに貼り合わせたもの、セラミック、シリコン、石英、ガラス、などを挙げることができ、シリコンが好ましい。
【００５５】
＜電極＞
（材料）
本発明の有機薄膜トランジスタは、電極を含むことが好ましい。
前記電極の構成材料としては、例えば、Ｃｒ、Ａｌ、Ｔａ、Ｍｏ、Ｎｂ、Ｃｕ、Ａｇ、Ａｕ、Ｐｔ、Ｐｄ、Ｉｎ、ＮｉあるいはＮｄなどの金属材料やこれらの合金材料、あるいはカーボン材料、導電性高分子などの既知の導電性材料であれば特に制限することなく使用できる。
【００５６】
（厚さ）
電極の厚さは特に制限はないが、１０〜５０ｎｍとすることが好ましい。
ゲート幅（またはチャンネル幅）Ｗとゲート長（またはチャンネル長）Ｌに特に制限はないが、これらの比Ｗ／Ｌが１０以上であることが好ましく、２０以上であることがより好ましい。
【００５７】
＜絶縁層＞
（材料）
絶縁層を構成する材料は必要な絶縁効果が得られれば特に制限はないが、例えば、二酸化ケイ素、窒化ケイ素、ＰＴＦＥ、ＣＹＴＯＰ等のフッ素ポリマー系絶縁材料、ポリエステル絶縁材料、ポリカーボネート絶縁材料、アクリルポリマー系絶縁材料、エポキシ樹脂系絶縁材料、ポリイミド絶縁材料、ポリビニルフェノール樹脂系絶縁材料、ポリパラキシリレン樹脂系絶縁材料などが挙げられる。
絶縁層の上面は表面処理がなされていてもよく、例えば、二酸化ケイ素表面をヘキサメチルジシラザン（ＨＭＤＳ）やオクタデシルトリクロロシラン（ＯＴＳ）の塗布により表面処理した絶縁層を好ましく用いることができる。
【００５８】
（厚さ）
絶縁層の厚さに特に制限はないが、薄膜化が求められる場合は厚さを１０〜４００ｎｍとすることが好ましく、２０〜２００ｎｍとすることがより好ましく、５０〜２００ｎｍとすることが特に好ましい。
【００５９】
＜半導体活性層＞
（材料）
本発明の有機薄膜トランジスタは、前記半導体活性層が前記一般式（１）で表される化合物、すなわち本発明の化合物を含むことを特徴とする。
前記半導体活性層は、本発明の化合物からなる層であってもよく、本発明の化合物に加えて後述のポリマーバインダーがさらに含まれた層であってもよい。また、成膜時の残留溶媒が含まれていてもよい。
前記半導体活性層中における前記ポリマーバインダーの含有量は、特に制限はないが、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【００６０】
（厚さ）
半導体活性層の厚さに特に制限はないが、薄膜化が求められる場合は厚さを１０〜４００ｎｍとすることが好ましく、１０〜２００ｎｍとすることがより好ましく、１０〜１００ｎｍとすることが特に好ましい。
【００６１】
［非発光性有機半導体デバイス用有機半導体材料］
本発明は、前記一般式（１）で表される化合物、すなわち本発明の化合物を含有する非発光性有機半導体デバイス用有機半導体材料にも関する。
【００６２】
（非発光性有機半導体デバイス）
なお、本明細書において、「非発光性有機半導体デバイス」とは、発光することを目的としないデバイスを意味する。非発光性有機半導体デバイスは、薄膜の層構造を有するエレクトロニクス要素を用いた非発光性有機半導体デバイスとすることが好ましい。非発光性有機半導体デバイスには、有機薄膜トランジスタ、有機光電変換素子（光センサ用途の固体撮像素子、エネルギー変換用途の太陽電池等）、ガスセンサ、有機整流素子、有機インバータ、情報記録素子などが包含される。有機光電変換素子は光センサ用途（固体撮像素子）、エネルギー変換用途（太陽電池）のいずれにも用いることができる。好ましくは、有機光電変換素子、有機薄膜トランジスタであり、さらに好ましくは有機薄膜トランジスタである。すなわち、本発明の非発光性有機半導体デバイス用有機半導体材料は、上述のとおり有機薄膜トランジスタ用材料であることが好ましい。
【００６３】
（有機半導体材料）
本明細書において、「有機半導体材料」とは、半導体の特性を示す有機材料のことである。無機材料からなる半導体と同様に、正孔をキャリアとして伝導するｐ型（ホール輸送性）有機半導体と、電子をキャリアとして伝導するｎ型（電子輸送性）有機半導体がある。
本発明の化合物はｐ型有機半導体材料、ｎ型の有機半導体材料のどちらとして用いてもよいが、ｐ型として用いることがより好ましい。有機半導体中のキャリアの流れやすさはキャリア移動度μで表される。キャリア移動度μは高い方がよく、１×１０-3ｃｍ2／Ｖｓ以上であることが好ましく、５×１０-3ｃｍ2／Ｖｓ以上であることがより好ましく、１×１０-2ｃｍ2／Ｖｓ以上であることが特に好ましく、１×１０-1ｃｍ2／Ｖｓ以上であることがより特に好ましく、１ｃｍ2／Ｖｓ以上であることがよりさらに特に好ましい。キャリア移動度μは電界効果トランジスタ（ＦＥＴ）素子を作製したときの特性や飛行時間計測（ＴＯＦ）法により求めることができる。
【００６４】
［非発光性有機半導体デバイス用有機半導体薄膜］
（材料）
本発明は、上記一般式（１）で表される化合物、すなわち本発明の化合物を含有する非発光性有機半導体デバイス用有機半導体薄膜にも関する。
本発明の非発光性有機半導体デバイス用有機半導体薄膜は、前記一般式（１）で表される化合物、すなわち本発明の化合物を含有し、ポリマーバインダーを含有しない態様も好ましい。
また、本発明の非発光性有機半導体デバイス用有機半導体薄膜は、前記一般式（１）で表される化合物、すなわち本発明の化合物とポリマーバインダーを含有してもよい。
【００６５】
前記ポリマーバインダーとしては、ポリスチレン、ポリカーボネート、ポリアリレート、ポリエステル、ポリアミド、ポリイミド、ポリウレタン、ポリシロキサン、ポリスルフォン、ポリメチルメタクリレート、ポリメチルアクリレート、セルロース、ポリエチレン、ポリプロピレンなどの絶縁性ポリマー、およびこれらの共重合体、ポリビニルカルバゾール、ポリシランなどの光伝導性ポリマー、ポリチオフェン、ポリピロール、ポリアニリン、ポリパラフェニレンビニレンなどの導電性ポリマー、半導体ポリマーを挙げることができる。
前記ポリマーバインダーは、単独で使用してもよく、あるいは複数併用してもよい。
また、有機半導体材料と前記ポリマーバインダーとは均一に混合していてもよく、一部または全部が相分離していてもよいが、電荷移動度の観点では、膜中で膜厚方向に有機半導体とバインダーが相分離した構造が、バインダーが有機半導体の電荷移動を妨げず最も好ましい。
薄膜の機械的強度を考慮するとガラス転移温度の高いポリマーバインダーが好ましく、電荷移動度を考慮すると極性基を含まない構造のポリマーバインダーや光伝導性ポリマー、導電性ポリマーが好ましい。
ポリマーバインダーの使用量は、特に制限はないが、本発明の非発光性有機半導体デバイス用有機半導体薄膜中、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【００６６】
さらに、本発明では、化合物が上述した構造をとることにより、膜質の良い有機薄膜を得ることができる。具体的には、本発明で得られる化合物は、結晶性が良いため、十分な膜厚を得ることができ、得られた本発明の非発光性有機半導体デバイス用有機半導体薄膜は良質なものとなる。
【００６７】
（成膜方法）
本発明の化合物を基板上に成膜する方法はいかなる方法でもよい。
成膜の際、基板を加熱または冷却してもよく、基板の温度を変化させることで膜質や膜中での分子のパッキングを制御することが可能である。基板の温度としては特に制限はないが、０℃から２００℃の間であることが好ましく、１５℃〜１００℃の間であることがより好ましく、２０℃〜９５℃の間であることが特に好ましい。
本発明の化合物を基板上に成膜するとき、真空プロセスあるいは溶液プロセスにより成膜することが可能であり、いずれも好ましい。
【００６８】
真空プロセスによる成膜の具体的な例としては、真空蒸着法、スパッタリング法、イオンプレーティング法、分子ビームエピタキシー（ＭＢＥ）法などの物理気相成長法あるいはプラズマ重合などの化学気相蒸着（ＣＶＤ）法が挙げられ、真空蒸着法を用いることが特に好ましい。
【００６９】
溶液プロセスによる成膜とは、ここでは有機化合物を溶解させることができる溶媒中に溶解させ、その溶液を用いて成膜する方法をさす。具体的には、キャスト法、ディップコート法、ダイコーター法、ロールコーター法、バーコーター法、スピンコート法などの塗布法、インクジェット法、スクリーン印刷法、グラビア印刷法、フレキソグラフィー印刷法、オフセット印刷法、マイクロコンタクト印刷法などの各種印刷法、Ｌａｎｇｍｕｉｒ−Ｂｌｏｄｇｅｔｔ（ＬＢ）法などの通常の方法を用いることができ、キャスト法、スピンコート法、インクジェット法、グラビア印刷法、フレキソグラフィー印刷法、オフセット印刷法、マイクロコンタクト印刷法を用いることが特に好ましい。
本発明の非発光性有機半導体デバイス用有機半導体薄膜は、溶液塗布法により作製されたことが好ましい。また、本発明の非発光性有機半導体デバイス用有機半導体薄膜がポリマーバインダーを含有する場合、層を形成する材料とポリマーバインダーとを適当な溶媒に溶解させ、または分散させて塗布液とし、各種の塗布法により形成されることが好ましい。
以下、溶液プロセスによる成膜に用いることができる、本発明の非発光性有機半導体デバイス用塗布溶液について説明する。
【００７０】
［非発光性有機半導体デバイス用塗布溶液］
本発明は、前記一般式（１）で表される化合物、すなわち本発明の化合物を含有する非発光性有機半導体デバイス用塗布溶液にも関する。
溶液プロセスを用いて基板上に成膜する場合、層を形成する材料を適当な有機溶媒（例えば、ヘキサン、オクタン、デカン、トルエン、キシレン、メシチレン、エチルベンゼン、デカリン、１−メチルナフタレンなどの炭化水素系溶媒、例えば、アセトン、メチルエチルケトン、メチルイソブチルケトン、シクロヘキサノンなどのケトン系溶媒、例えば、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、例えば、酢酸エチル、酢酸ブチル、酢酸アミルなどのエステル系溶媒、例えば、メタノール、プロパノール、ブタノール、ペンタノール、ヘキサノール、シクロヘキサノール、メチルセロソルブ、エチルセロソルブ、エチレングリコールなどのアルコール系溶媒、例えば、ジブチルエーテル、テトラヒドロフラン、ジオキサン、アニソールなどのエーテル系溶媒、例えば、Ｎ，Ｎ−ジメチルホルムアミド、Ｎ，Ｎ−ジメチルアセトアミド、１−メチルー２−ピロリドン、１−メチルー２−イミダゾリジノン等のアミド・イミド系溶媒、ジメチルスルフォキサイドなどのスルホキシド系溶媒、アセトニトリルなどのニトリル系溶媒）および／または水に溶解、または分散させて塗布液とし、各種の塗布法により薄膜を形成することができる。溶媒は単独で用いてもよく、複数組み合わせて用いてもよい。これらの中でも、本発明の無置換のＮＨ構造を有する化合物の溶媒としては、ケトン系溶媒、アルコール系溶媒、アミド・イミド系溶媒、スルホキシド系溶媒、ニトリル系溶媒等の極性溶媒、あるいは、炭化水素系溶媒、ハロゲン化炭化水素系溶媒またはエーテル系溶媒が好ましく、炭化水素系溶媒、ハロゲン化炭化水素系溶媒またはエーテル系溶媒がより好ましく、炭化水素系溶媒が特に好ましく、トルエン、キシレン、メシチレン、テトラリン、ジクロロベンゼンまたはアニソールがより特に好ましく、トルエン、キシレン、テトラリン、アニソールがさらにより特に好ましい。その塗布液中の一般式（１）で表される化合物の濃度は、好ましくは、０．１〜８０質量％、より好ましくは０．１〜１０質量％、特に好ましくは０．５〜１０重量％とすることにより、任意の厚さの膜を形成できる。
【００７１】
溶液プロセスで成膜するためには、上記で挙げた溶媒などに材料が溶解することが必要であるが、単に溶解するだけでは不十分である。通常、真空プロセスで成膜する材料でも、溶媒にある程度溶解させることができる。しかし、溶液プロセスでは、材料を溶媒に溶解させて塗布した後で、溶媒が蒸発して薄膜が形成する過程があり、溶液プロセス成膜に適さない材料は結晶性が高いものが多いため、この過程で不適切に結晶化（凝集）してしまい良好な薄膜を形成させることが困難である。一般式（１）で表される化合物は、このような結晶化（凝集）が起こりにくい点でも優れている。
【００７２】
本発明の非発光性有機半導体デバイス用塗布溶液は、前記一般式（１）で表される化合物、すなわち本発明の化合物を含み、ポリマーバインダーを含有しない態様も好ましい。
また、本発明の非発光性有機半導体デバイス用塗布溶液は、前記一般式（１）で表される化合物、すなわち本発明の化合物とポリマーバインダーを含有してもよい。この場合、層を形成する材料とポリマーバインダーとを前述の適当な溶媒に溶解させ、または分散させて塗布液とし、各種の塗布法により薄膜を形成することができる。ポリマーバインダーとしては、上述したものから選択することができる。
【実施例】
【００７３】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００７４】
［実施例１〜５および比較例１〜３］
＜合成例１＞  化合物４の合成
以下のスキームに示した具体的合成手順にしたがって、一般式（１）で表される化合物である、化合物４を合成した。
【化２４】
0005972234.tif 000025
【００７５】
（２，８−ジアミノクリセンＭ１の合成）
２，８−ジアミノクリセンＭ１はＴｅｔｒａｈｅｄｒｏｎ  Ｌｅｔｔｅｒｓ  ２００４，  ４５，  ４７３７−４７３９に記載の方法で合成を行った。
（中間体Ｍ２の合成）
ジアミノクリセンＭ１（２．３ｇ）をクロロホルム（９０ｍｌ）に溶解、攪拌しているところに室温で臭素（０．９６ｍｌ）を５分かけて滴下した。滴下終了後、室温で２時間攪拌を続けた。亜硫酸水素ナトリウム水溶液２５ｍｌを反応液に滴下してクエンチした後、２Ｎ炭酸カリウムで水層のｐＨを９にした。吸引ろ過により析出をろ取し、１００℃で乾燥をおこなうことにより中間体Ｍ２（３．５ｇ、収率９３％）を得た。
（中間体Ｍ３の合成）
中間体Ｍ２（３．５ｇ）を脱水ビリジン３０ｍｌに溶解させ、氷浴で０℃に冷却しているところにトシルクロライド（４．９ｇ）を１０分かけて分割添加した。添加後に氷浴を外し、室温で５時間攪拌を行った。反応液を水に注いで、析出物をろ取し、メタノール中で超音波洗浄することにより中間体Ｍ３（６．１ｇ、収率１００％）を得た。Ｔｓはトシル基（パラトルエンスルホニル基）を表す。
（中間体Ｍ４の合成）
中間体Ｍ３（６．１ｇ）、ビス（トリフェニルホスフィン）パラジウム（ＩＩ）ジクロライド（１．０ｇ）、ヨウ化銅（０．５４ｇ）、１−デシン（６．１ｍｌ）、ジイソプロピルアミン（１２ｍｌ）、脱水ＤＭＦ３０ｍｌを混合、脱気したのち、外温１１０℃で４時間攪拌を行った。反応終了をＴＬＣにて確認後、反応液をセライトろ過し、ろ液に酢酸エチルと５％希塩酸を加えて抽出を行った。有機層を無水硫酸マグネシウムにより乾燥、ろ過し、酢酸エチルを減圧留去した。残渣をメタノールにて超音波洗浄することにより中間体Ｍ４（４．６ｇ、収率６５％）を得た。
（化合物４の合成）
中間体Ｍ４（４．６ｇ）にテトラブチルアンモニウムフルオライド（１Ｍ  ＴＨＦ溶液）を４０ｍｌ加え３時間還流、攪拌した。反応液を室温まで冷却した後に、酢酸エチルと５％希塩酸を加えて抽出を行った。有機層を無水硫酸マグネシウムにより乾燥、ろ過し、有機層を減圧留去した。残渣を分取ＧＰＣ（展開溶媒ＴＨＦ）にて精製することにより、化合物４（０．８３ｇ、収率１８％）を得た。
なお、得られた化合物の同定は元素分析、ＮＭＲ及びＭＳスペクトルにより行った。
【００７６】
他の実施例に用いた一般式（１）で表される化合物も、化合物４と同様にして合成した。
【００７７】
比較素子の半導体活性層（有機半導体層）に用いた比較化合物１を、化合物４を水素化ナトリウムとヨウ化メチルを用いてメチル化することにより合成した。比較化合物２および３についても用いる材料を変更した以外は同様の方法にしたがって合成した。
比較化合物１〜３の構造を以下に示す。
【化２５】
0005972234.tif 000026
【００７８】
＜素子作製・評価＞
素子作製に用いた材料は全て昇華精製を行い、高速液体クロマトグラフィー（東ソーＴＳＫｇｅｌ  ＯＤＳ−１００Ｚ）により純度（２５４ｎｍの吸収強度面積比）が９９．５％以上であることを確認した。
【００７９】
＜化合物単独で半導体活性層（有機半導体層）を形成＞
本発明の各化合物または比較化合物（各１ｍｇ）とトルエン（１ｍＬ）を混合し、１００℃に加熱したものを、非発光性有機半導体デバイス用塗布溶液とした。この塗布溶液を窒素雰囲気下、９０℃に加熱したＦＥＴ特性測定用基板上にキャストすることで、非発光性有機半導体デバイス用有機半導体薄膜を形成し、ＦＥＴ特性測定用の実施例２の有機薄膜トランジスタ素子を得た。ＦＥＴ特性測定用基板としては、ソースおよびドレイン電極としてくし型に配置されたクロム／金（ゲート幅Ｗ＝１００ｍｍ、ゲート長Ｌ＝１００μｍ）、絶縁膜としてＳｉＯ2（膜厚２００ｎｍ）を備えたボトムゲート・ボトムコンタクト構造のシリコン基板（図２に構造の概略図を示した）を用いた。
【００８０】
［評価］
（ａ）キャリア移動度、（ｂ）閾値電圧
各実施例および比較例の有機薄膜トランジスタ素子のＦＥＴ特性は、セミオートプローバー（ベクターセミコン製、ＡＸ−２０００）を接続した半導体パラメーターアナライザー（Ａｇｉｌｅｎｔ製、４１５６Ｃ）を用いて常圧・窒素雰囲気下で、キャリア移動度、閾値電圧の観点で評価した。
各有機薄膜トランジスタ素子（ＦＥＴ素子）のソース電極−ドレイン電極間に−８０Ｖの電圧を印加し、ゲート電圧を２０Ｖ〜−１００Ｖの範囲で変化させ、閾値電圧を求めた。また、ドレイン電流Ｉdを表わす式Ｉd＝（ｗ／２Ｌ）μＣi（Ｖg−Ｖth）2（式中、Ｌはゲート長、Ｗはゲート幅、Ｃiは絶縁層の単位面積当たりの容量、Ｖgはゲート電圧、Ｖthは閾値電圧）を用いてキャリア移動度μを算出した。
得られた結果を下記表１に示す。
なお、閾値電圧の絶対値が小さいほど、素子の駆動電圧が低くなり、好ましい。
【００８１】
（ｃ）溶解性
本発明の化合物または比較化合物（各２質量％、各１質量％または各０．１質量％）とトルエン（１ｍＬ）を混合し、１００℃に加熱後、室温にて３０分放置し、析出無しとなる濃度を求め、トルエンに対する溶解性を以下の４段階で評価した。実用上、ＡＡ、ＡまたはＢ評価であることが必要であり、ＡＡまたはＡ評価であることが好ましく、ＡＡ評価であることがより好ましい。
ＡＡ：２質量％で析出無し。
Ａ：１質量％で析出無し、かつ、２質量％で析出あり。
Ｂ：０．１質量％で析出無し、かつ、１質量％で析出あり。
Ｃ：０．１質量％で析出あり。
【００８２】
（ｄ）膜質（ドメインサイズ）
実施例２の有機薄膜トランジスタ素子の半導体活性層について、偏光顕微鏡を用いてドメインサイズを１ｍｍ四方の範囲で測定し、平均ドメインサイズを計算した。得られた結果を以下の３段階で評価した。実用上、Ｃ評価であっても問題はないが、ＡまたはＢ評価であることが好ましく、Ａ評価であることがより好ましい。
Ａ：平均ドメインサイズが３０マイクロメートル超える。
Ｂ：平均ドメインサイズが５マイクロメートルを超え、かつ、３０マイクロメートル以下である。
Ｃ：平均ドメインサイズが５マイクロメートル以下である。
【００８３】
（ｅ）耐熱性
以下の条件で実施例２の有機薄膜トランジスタ素子を加熱したときに、移動度が低下するかについて検討した。得られた結果を以下の３段階で評価した。実用上、Ｃ評価であっても問題はないが、ＡまたはＢ評価であることが好ましく、Ａ評価であることがより好ましい。
Ａ：１５０℃、１０分加熱で変化なし。
Ｂ：１００℃、１０分加熱で変化なしだが、１５０℃、１０分加熱で低下あり。
Ｃ：１００℃、１０分加熱で低下あり。
【００８４】
【表１】
0005972234.tif 000027
【００８５】
上記表１より、本発明の化合物は有機溶媒への溶解性が良好であり、本発明の化合物を用いた有機薄膜トランジスタ素子は、キャリア移動度が高く、駆動電圧が低いことがわかった。そのため、本発明の化合物は非発光性有機半導体デバイス用有機半導体材料として好ましく用いられることがわかった。なお、前記一般式（１）のＲ23およびＲ24に相当する位置の置換基の炭素数の合計が好ましい範囲の上限値から外れる化合物１４−２を用いた有機薄膜トランジスタは、キャリア移動度が少し低く、駆動電圧が少し高い値であったが、実用上問題ないものであった。
一方、前記一般式（１）の窒素原子にアルキル基が導入された比較化合物１〜３を用いた有機薄膜トランジスタ素子は、キャリア移動度が低く、駆動電圧が高いものであった。さらに比較化合物２は有機溶媒への溶解性も低かった。
なお、本発明の化合物を用いた有機薄膜トランジスタ素子は半導体活性層の膜質が良好であり、素子耐熱性も良好であった。
【符号の説明】
【００８６】
１１  基板
１２  電極
１３  絶縁体層
１４  半導体活性層（有機物層、有機半導体層）
１５ａ、１５ｂ  電極
３１  基板
３２  電極
３３  絶縁体層
３４ａ、３４ｂ  電極
３５  半導体活性層（有機物層、有機半導体層）
【図１】
0005972234.tif 000034
【図２】
0005972234.tif 000035